(57)【要約】【課題】本発明は、耐プラズマ性に優れ、かつ、載置面の面内温度の均一性がよい静電チャック、静電チャックの製造方法、および基板処理装置を提供する。【解決手段】戴置面を有する誘電体基板を備えた静電チャックであって、前記誘電体基板の戴置面側には脆性材料からなる多結晶体膜が形成され、前記多結晶膜における結晶同士の界面にはガラス相からなる粒界層が実質的に存在せず、さらにその一部は前記誘電体基板の表面に食い込むアンカー部を形成しており、前記アンカー部と前記誘電体基板の表面との界面の平均粗さ（Ra）は０．２μｍ以下であること、を特徴とする静電チャックが提供される。【選択図】図１
2008160097.tif 000002
【特許請求の範囲】
【請求項１】
戴置面を有する誘電体基板を備えた静電チャックであって、
前記誘電体基板の戴置面側には脆性材料からなる多結晶体膜が形成され、前記多結晶膜における結晶同士の界面にはガラス相からなる粒界層が実質的に存在せず、さらにその一部は前記誘電体基板の表面に食い込むアンカー部を形成しており、前記アンカー部と前記誘電体基板の表面との界面の平均粗さ（Ra）は０．２μｍ以下であること、を特徴とする静電チャック。
【請求項２】
戴置面を有する誘電体基板を備えた静電チャックであって、
平均粗さ（Ｒａ）が０．１μｍ以下である前記誘電体基板の戴置面側の表面に脆性材料からなる多結晶体膜が形成され、前記多結晶膜における結晶同士の界面にはガラス相からなる粒界層が実質的に存在しないこと、を特徴とする静電チャック。
【請求項３】
前記多結晶体膜は、エアロゾルデポジション法により形成されること、を特徴とする請求項１または２に記載の静電チャック。
【請求項４】
前記多結晶体膜の表面には突起部が設けられ、前記突起部における結晶同士の界面にはガラス相からなる粒界層が実質的に存在しないこと、を特徴とする請求項１〜３のいずれか１つに記載の静電チャック。
【請求項５】
前記突起部は、エアロゾルデポジション法により形成されること、を特徴とする請求項４に記載の静電チャック。
【請求項６】
前記突起部は、イットリア（Ｙ２Ｏ３）を含有すること、を特徴とする請求項４または５に記載の静電チャック。
【請求項７】
前記誘電体基板の前記載置面に対向する主面に形成された電極と、
少なくとも一方の主面に絶縁体膜が形成された基台と、
前記電極が形成された主面と前記絶縁体膜が形成された主面との間に設けられた接合層と、
をさらに備え、
前記絶縁体膜は、脆性材料からなる多結晶体であること、を特徴とする請求項１〜６のいずれか１つに記載の静電チャック。
【請求項８】
前記絶縁体膜は、溶射法により形成されたこと、を特徴とする請求項７記載の静電チャック。
【請求項９】
前記絶縁体膜には、ガラス相からなる粒界層が実質的に存在しないこと、を特徴とする請求項８記載の静電チャック。
【請求項１０】
前記絶縁体膜は、エアロゾルデポジション法により形成されたこと、を特徴とする請求項９記載の静電チャック。
【請求項１１】
前記基台は、流体の流路が設けられてなること、を特徴とする請求項７〜１０のいずれか１つに記載の静電チャック。
【請求項１２】
前記絶縁体膜は、イットリア（Ｙ２Ｏ３）を含有すること、を特徴とする請求項７〜１１のいずれか１つに記載の静電チャック。
【請求項１３】
前記多結晶体膜は、イットリア（Ｙ２Ｏ３）を含有すること、を特徴とする請求項１〜１２のいずれか１つに記載の静電チャック。
【請求項１４】
前記誘電体基板は、平均粒子径が２μｍ以下のセラミック焼結体からなること、を特徴とする請求項１〜１３のいずれか１つに記載の静電チャック。
【請求項１５】
誘電体基板の一方の主面に電極を形成し、
前記電極が設けられた主面と対向する主面に脆性材料からなる多結晶体膜を形成し、
基台の少なくとも一方の主面に絶縁体膜を形成し、
前記電極が設けられた主面と、前記絶縁体膜が設けられた主面と、を接合する静電チャックの製造方法であって、
前記多結晶体膜をエアロゾルデポジション法により形成すること、を特徴とする静電チャックの製造方法。
【請求項１６】
誘電体基板の一方の主面に電極を形成し、
基台の少なくとも一方の主面に絶縁体膜を形成し、
前記電極が設けられた主面と、前記絶縁体膜が設けられた主面と、を接合し、
前記誘電体基板の前記電極が設けられた主面と対向する主面に脆性材料からなる多結晶体膜を形成する静電チャックの製造方法であって、
前記多結晶体膜をエアロゾルデポジション法により形成すること、を特徴とする静電チャックの製造方法。
【請求項１７】
前記絶縁体膜を溶射法またはエアロゾルデポジション法により形成すること、を特徴とする請求項１５または１６に記載の静電チャックの製造方法。
【請求項１８】
前記多結晶体膜を形成した後に、前記多結晶体膜の表面に突起部を形成する静電チャックの製造方法であって、
前記突起部をエアロゾルデポジション法により形成すること、を特徴とする請求項１５〜１７のいずれか１つに記載の静電チャックの製造方法。
【請求項１９】
前記基台に流路を形成すること、を特徴とする請求項１５〜１８のいずれか１つに記載の静電チャックの製造方法。
【請求項２０】
請求項１〜１４のいずれか１つに記載の静電チャックを備えたこと、を特徴とする基板処理装置。
【発明の詳細な説明】
【技術分野】
【０００１】
本発明は、静電チャック、静電チャックの製造方法および基板処理装置に関する。
【背景技術】
【０００２】
エッチング、ＣＶＤ (Chemical Vapor Deposition)、スパッタリング、イオン注入、アッシング、露光、検査などを行う基板処理装置において、被処理物である半導体基板やガラス基板などを吸着保持する手段として静電チャックが用いられている。  
この基板処理装置の一種にプラズマ処理装置があるが、静電チャックを備えたプラズマ処理装置では、静電チャックの表面がプラズマに曝され表面が損傷したり、プラズマによる侵食によりパーティクルが発生し被処理物の品質に悪影響を与える等のおそれがあった。
【０００３】
そのため、耐プラズマ性に優れるイットリア多結晶体から成る層状構造物を静電チャックに利用する技術が提案されている（特許文献１を参照）。  
ここで、被処理物が載置されている載置面は被処理物により覆われているため、通常の処理ではプラズマに曝されることはない。そのため、このように通常の処理でプラズマに曝されない所には特許文献１に開示されている技術が適用されていなかった。
【０００４】
また、載置面を有する部材を酸化イットリウムなどからなる材料で一体的に形成する技術が提案されている（特許文献２を参照）。  
しかしながら、載置面を有する部材を酸化イットリウムなどからなる材料で一体的に形成するものとすれば、サイズの大きな粒子が脱粒しパーティクル汚染が生じるおそれがあった。また、厚さを薄くすることが困難なため熱伝達性が悪く被処理物の面内温度の均一性が悪化するおそれもあった。
【０００５】
ここで、被処理物の面内温度の均一性を向上させるために、静電チャックの下部に温度制御部を設ける技術が提案されている（特許文献３を参照）。  
この技術では、内部に電極を保持した絶縁体層を温度制御部上に接着するようにしているが、この絶縁体層は２枚のグリーンシートを重ね合わせそれを焼成することで形成させるようにしている。そのため、厚さを薄くすることが難しく熱伝達性を悪化させ、載置面、ひいては被処理物の面内温度の均一性を悪化させるおそれがあった。
【特許文献１】特開２００５−２１７３４９号公報
【特許文献２】特開２００５−９３７２３号公報
【特許文献３】特開２００１−３３８９７０号公報
【発明の開示】
【発明が解決しようとする課題】
【０００６】
本発明は、耐プラズマ性に優れ、かつ、載置面の面内温度の均一性がよい静電チャック、静電チャックの製造方法、および基板処理装置を提供する。
【課題を解決するための手段】
【０００７】
本発明の一態様によれば、戴置面を有する誘電体基板を備えた静電チャックであって、
前記誘電体基板の戴置面側には脆性材料からなる多結晶体膜が形成され、前記多結晶膜における結晶同士の界面にはガラス相からなる粒界層が実質的に存在せず、さらにその一部は前記誘電体基板の表面に食い込むアンカー部を形成しており、前記アンカー部と前記誘電体基板の表面との界面の平均粗さ（Ra）は０．２μｍ以下であること、を特徴とする静電チャック。
【０００８】
また、本発明の他の一態様によれば、誘電体基板の一方の主面に電極を形成し、前記電極が設けられた主面と対向する主面に脆性材料からなる多結晶体膜を形成し、基台の少なくとも一方の主面に絶縁体膜を形成し、前記電極が設けられた主面と、前記絶縁体膜が設けられた主面と、を接合する静電チャックの製造方法であって、前記多結晶体膜をエアロゾルデポジション法により形成すること、を特徴とする静電チャックの製造方法が提供される。
【０００９】
また、本発明の他の一態様によれば、誘電体基板の一方の主面に電極を形成し、基台の少なくとも一方の主面に絶縁体膜を形成し、前記電極が設けられた主面と、前記絶縁体膜が設けられた主面と、を接合し、前記誘電体基板の前記電極が設けられた主面と対向する主面に脆性材料からなる多結晶体膜を形成する静電チャックの製造方法であって、前記多結晶体膜をエアロゾルデポジション法により形成すること、を特徴とする静電チャックの製造方法が提供される。
【００１０】
また、本発明の他の一態様によれば、上記の静電チャックを備えたこと、を特徴とする基板の処理装置が提供される。
【発明の効果】
【００１１】
本発明によれば、耐プラズマ性に優れ、かつ、載置面の面内温度の均一性がよい静電チャック、静電チャックの製造方法、および基板処理装置が提供される。
【発明を実施するための最良の形態】
【００１２】
以下、図面を参照しつつ、本発明の実施の形態について説明をする。  
図１は、本発明の第１の実施の形態に係る静電チャックを説明するための模式図である。  図１に示すように、静電チャック１には、基台２、誘電体基板３、電極４が設けられている。
【００１３】
基台２の一方の主面（電極４の側の表面）には、無機材料からなる絶縁体膜５が形成されている。また、誘電体基板３の一方の主面（載置面側）には、エアロゾルデポジション法により脆性材料からなる多結晶体膜７が形成され、誘電体基板３の他方の主面には電極４が形成されている。この多結晶体膜７の上面が、半導体ウェーハ等の被処理物の載置面となる。そして、電極４が設けられた主面と、絶縁体膜５が設けられた主面とが絶縁性接着剤で接着される。この絶縁性接着剤が硬化したものが接合層６となる。
【００１４】
電極４と電源１０ａ、電源１０ｂとは、電線９で接続されている。尚、電線９は基台２を貫通するようにして設けられているが、電線９と基台２とは絶縁されている。図１に示したものは、正極、負極の電極を互いに隣接する状態で誘電体基板３に形成したいわゆる双極型静電チャックであるが、これに限定されるわけではなく、１つの電極を誘電体基板３に形成したいわゆる単極型静電チャックであってもよいし、三極、その他多極型であってもよい。また、電極の数や配置も適宜変更することができる。
【００１５】
基台２は、例えば、アルミニウム合金や銅などの熱伝導率の高い金属で構成することができ、その内部には冷却液または加熱液が流れる流路８を設けることができる。尚、流路８は必ずしも必要ではないが、被処理物の温度制御の観点からは設けられていた方が好ましい。また、基台２の一方の主面に形成される絶縁体膜５は、例えば、アルミナ（Ａｌ２Ｏ３）やイットリア（Ｙ２Ｏ３）等の多結晶体で構成することができるが、ハロゲンガスプラズマ環境下で使用されることを考慮すれば、ハロゲンガスプラズマに対する耐性に優れたイットリア（Ｙ２Ｏ３）とすることが好ましい。この場合、耐プラズマ性を考慮してイットリア（Ｙ２Ｏ３）の含有量を９０ｗｔ％以上とすることが好ましい。
【００１６】
また、多結晶体にはガラス質からなる粒界層が実質的に存在しないようにすることが好ましい。ガラス質からなる粒界層が実質的に存在しなければ、プラズマ雰囲気に曝されても粒界層を起点とした侵食が進行することがなく、また、それに伴う脱粒をも抑制・低減することができるからである。このような構造の膜は、例えば、エアロゾルデポジション法により形成させることができる。尚、エアロゾルデポジション法については後述する。
【００１７】
ここで、本発明における粒界層とは、界面あるいは焼結体で言う粒界に位置する厚み（通常ｎｍ〜数μｍ）を持つ層をいい、通常は結晶粒内の結晶構造とは異なるアモルファス構造をとり、また場合によっては不純物の偏析を伴う。
【００１８】
絶縁体膜５は、接合層６よりも熱伝導率が大きいことが好ましく、また、熱伝導率を２Ｗ／ｍＫ以上にすることが好ましい。このようにすれば、接合層単独の場合よりも熱伝達性が良好となり、被処理物の温度制御性と面内温度の均一性が一層向上するからである。
具体的には、前述したアルミナ（Ａｌ２Ｏ３）やイットリア（Ｙ２Ｏ３）等の脆性材料からなる多結晶体を用いることが好ましい。
【００１９】
また、絶縁体膜５には、電気絶縁の信頼性と熱伝達性が求められるが、これを両立させる為には、緻密な薄膜でかつ絶縁耐圧が高いことが必要となる。そのため、絶縁体膜５はエアロゾルデポジション法または溶射法により形成させることが好ましい。具体的には、溶射法を用いた場合は、絶縁耐圧を考慮して３００μｍ以上６００μｍ以下の膜を形成するようにすることが好ましい。溶射法を例示するものとすれば、フレーム溶射法、大気プラズマ溶射法、減圧プラズマ溶射法、アーク溶射法などを挙げることができるが、これらに限定されるわけではない。尚、これらの溶射法は公知の技術を適用できるのでその説明は省略する。
【００２０】
この際、エアロゾルデポジション法を用いて絶縁体膜５を形成させるものとすれば、より緻密で薄く、かつ絶縁耐圧も高い膜を得ることができるので、被処理物の温度制御性と面内温度の均一性を一層向上させることができる。具体的には、エアロゾルデポジション法により絶縁体膜５を形成すれば、非常に緻密な膜とすることができるので、膜の体積抵抗率を１０１４Ωｃｍ以上とすることができる。そのため、同じ絶縁耐圧値の膜でも、膜の厚さを溶射法によるものより薄くすることができるので、熱伝達性を一層向上させることができる。このとき、電気絶縁の信頼性と熱伝達性を考慮して１０μｍ以上１００μｍ以下の膜とすることが好ましい。
【００２１】
接合層６としては熱伝導率が高いものを選択することが好ましい。具体的には、熱伝導率が１Ｗ／ｍＫ以上のものが好ましく、１．６Ｗ／ｍＫ以上とすればより好ましい。このような熱伝導率は、例えば、シリコーン樹脂等にアルミナや窒化アルミニウムをフィラーとして添加することで得ることができ、添加の割合で熱伝導率を調整することもできる。
【００２２】
接合層６の厚みは、熱伝達性を考慮すればできるだけ薄い方が望ましい。一方、基台２と誘電体基板３との間における熱膨張率の差に起因する熱せん断応力により、接合層６が剥離することなどを考慮すれば、接合層６の厚みはできるだけ厚い方が好ましい。そのため、接合層６の厚みはこれらを考慮して０．１ｍｍ以上、０．３ｍｍ以下とすることが好ましい。
【００２３】
誘電体基板３としては、静電チャックに求められる様々な要求により種々の材料を用いることができるが、熱伝導率、電気絶縁の信頼性を考慮すると、セラミック焼結体を用いることが好ましい。セラミック焼結体の具体例を例示すれば、アルミナ、イットリア、窒化アルミニウム、炭化珪素などを挙げることができる。このとき、ハロゲンガスプラズマ環境下で使用されることを考慮すれば、ハロゲンガスプラズマに対する耐性に優れているイットリア（Ｙ２Ｏ３）とすることがより好ましく、イットリア（Ｙ２Ｏ３）の含有量を９０ｗｔ％以上とすることがより好ましい。この誘電体基板３の材料の体積抵抗率を、使用温度領域で１０１４Ωｃｍ以上とすればクーロン型静電チャックとすることができ、１０８〜１０１１Ωｃｍとすればジョンセン−ラーベック型静電チャックとすることができる。尚、体積抵抗率は任意に選択が可能ではあるが、体積抵抗率を１０１４Ωｃｍとすれば、高いクーロン力が発生し、仮に後述するエアロゾルデポジション法により誘電体基板３上に形成された多結晶体膜７の一部に欠陥が発生した場合であっても、吸着特性に大きな支障が生じることはない。
【００２４】
また、誘電体基板３は、平均粒子径が２μｍ以下のセラミック焼結体とすることが好ましい。後述の図６で説明をするように、平均粒子径が２μｍ以下のセラミック焼結体を用いれば、多結晶体膜７の一部が仮に侵食されることがあっても、誘電体基板３自体の耐プラズマ性が高く、また、大きなサイズの脱粒が起きることをも抑制することができるからである。
【００２５】
ここで、後述するエアロゾルデポジション法を用いてセラミックス焼結体（誘電体基板３）上に成膜をする場合、エアロゾルデポジション法固有の特徴として、セラミックス焼結体のポア（開気孔）の有無に関わらずフラットな成膜が行われるため、絶縁破壊の起点となり得るポア（開気孔）がエアロゾルデポジション法による膜とセラミックス焼結体との界面に残存してしまうことがある。
【００２６】
クーロン型静電チャックの場合、実用的な電圧範囲（±１０００Ｖ〜±５０００Ｖ好ましくは、±２０００Ｖ〜±５０００Ｖ）で使用するためには、吸着力を確保するために誘電体基板３の厚みを０．５ｍｍ以下にすることが好ましい。また、製作の容易さを考慮すれば誘電体基板３の厚みは０．２ｍｍ以上（より好ましくは０．３ｍｍ以上）とすることが好ましい。
【００２７】
ジョンセン−ラーベック型静電チャックの場合、実用的な電圧範囲（±５００Ｖ〜±２０００Ｖ）で使用するためには、誘電体基板３の厚みを１．５ｍｍ以下にすることが好ましい。また、製作の容易さを考慮すれば誘電体基板３の厚みは０．２ｍｍ以上（より好ましくは０．３ｍｍ以上）とすることが好ましい。
【００２８】
尚、誘電体基板３と接合層６と絶縁体膜５とのトータル厚みは、０．５ｍｍ以上２．０ｍｍ以下であることが好ましい。このような厚みにすることで、被処理物と電極間の電気絶縁性および電極と基台間の電気絶縁性が確保でき、また、被処理物から基台ヘの熱伝達性が良好な静電チャックを得ることができる。さらに、誘電体からなる被処理物と基台間のインピーダンスを抑えるため、トータルの厚みを1．5ｍｍ以下にすることがより好ましい。
【００２９】
電極４の材料としては、酸化チタン、チタンの単体あるいはチタンと酸化チタンの混合体、窒化チタン、炭化チタン、タングステン、金、銀、銅、アルミニウム、クロム、ニッケル、金−白金などを例示することができる。
多結晶体膜７の材料としては、アルミナやイットリア等の多結晶体材料を例示することができるが、ハロゲンガスプラズマに対する耐性に優れるイットリアを用いることが好ましく、その含有量を９０ｗｔ％以上とすることがより好ましい。
【００３０】
また、多結晶体膜７にはガラス質からなる粒界層が実質的に存在しないようにすることが好ましい。ガラス質からなる粒界層が実質的に存在しなければ、プラズマ雰囲気に曝されても粒界層を起点とした侵食が進行することがなく、また、それに伴う脱粒をも抑制・低減することができるからである。そして、表面の凹凸がプラズマによる侵食の起点となり得るため、表面粗さをＲａ０．０５μm以下とすることが好ましく、さらに、Ｒａ０．０３μm以下とすればより好ましい。このような構造の膜は、例えば、エアロゾルデポジション法により形成させることができる。尚、エアロゾルデポジション法については後述する。
【００３１】
次に、本実施の形態に係る静電チャックの作用について説明をする。  
静電チャック１の多結晶体膜７の上面に、被処理物（例えば、半導体ウェーハ等）を載置し、電源１０ａ、電源１０ｂにより電圧を電極４に印加する。このとき、クーロン型静電チャックでは、被処理物と電極４にそれぞれ異なる極性の電荷が発生し、この電荷間に働くクーロン力によって被処理物が吸着固定される。一方、ジョンセン−ラーベック型静電チャックでは、被処理物と静電チャック１の表面にそれぞれ異なる極性の電荷が発生し、この電荷間に働くジョンセン−ラーベック力によって被処理物が吸着固定される。
【００３２】
被処理物の処理においては、静電チャック１を介して被処理物の温度制御が行われる場合がある。本実施の形態に係る静電チャック１では、流路８に冷却液や加熱液を流すことで被処理物の温度制御を行うことができる。この際、前述したようにエアロゾルデポジション法により絶縁体膜５、多結晶体膜７を形成させるものとすれば、緻密でかつ非常に薄い膜とすることができるので、被処理物の温度制御性と面内温度の均一性を一層向上させた処理をすることができる。尚、説明の便宜上、冷却液や加熱液を流し温度制御を行う場合を説明したが、ヒータなどの他の温度制御手段を設けるようにしてもよい。その場合であっても、絶縁体膜５、多結晶体膜７は緻密でかつ非常に薄い膜とすることができるので、被処理物の温度制御性と面内温度の均一性を一層向上させた処理をすることができる。
【００３３】
次に、本実施の形態に係る静電チャックの製造方法について説明をする。  
図２は、静電チャックの製造方法を説明するためのフローチャートである。  
まず、誘電体基板３の形成方法を説明する。
【００３４】
静電チャック１がクーロン型静電チャックの場合においては、例えば、まず、原料として酸化イットリウム（Ｙ２Ｏ３）粉末と酸化ホウ素（Ｂ２Ｏ３）粉末とを用い、酸化イットリウム（Ｙ２Ｏ３）粉末に、酸化ホウ素（Ｂ２Ｏ３）粉末を０．０２ｗｔ％以上、１０ｗｔ％以下の割合で添加し、この混合粉末を成形した後、１３００℃以上、１６００℃以下、望ましくは１４００℃以上、１５００℃以下で焼成する。
【００３５】
次に、ＨＩＰ処理（熱間等方圧加圧）を行う。ＨＩＰ処理の条件はＡｒガス１０００気圧以上とし、温度は１２００℃以上、１５００℃以下とする。このような条件によれば、相対密度が９９％以上と極めて緻密で、２０±３℃のときに体積抵抗率が１０１４Ωｃｍ以上の誘電体基板３が得られる（ステップ１ａ）。
【００３６】
また、静電チャック１がジョンセン−ラーベック型静電チャックの場合においては、例えば、まず、原料として平均粒子径０．１μｍ、純度９９．９９％以上のアルミナ原料粉末を用い、これに０．２ｗｔ％を超え、０．６ｗｔ％以下の酸化チタン（ＴｉＯ２）を混合粉砕し、アクリル系バインダーを添加、調整後スプレードライヤーで造粒し、顆粒粉を製造する。
【００３７】
次に、ＣＩＰ（ラバープレス）またはメカプレス成形後、所定の形状に加工し、１１５０℃〜１３５０℃の還元雰囲気下で焼成する。その後、ＨＩＰ処理（熱間等方圧加圧）を行う。ＨＩＰ処理の条件はＡｒガス１０００気圧以上とし、温度は焼成温度と同じ１１５０℃〜１３５０℃とする。このような条件によれば、相対密度が９９％以上と極めて緻密で、構成粒子の平均粒子径が２μｍ以下、２０±３℃のときに体積抵抗率が１０８〜１０１１Ωｃｍ以上、熱伝導率が３０Ｗ／ｍＫ以上の誘電体基板３が得られる（ステップ１ｂ）。
尚、ここにいう平均粒子径とは、以下のプラニメトリック法で求められた粒子径である。まず、走査型電子顕微鏡 (ＳＥＭ；scanning electron microscope) で誘電体基板３の写真を撮り、この写真上に面積がＡの既知の円を描き、円内の粒子数ncと円周にかかった
粒子数niから下記の（１）式によって単位面積当たりの粒子数NGを求める。
【００３８】
【数１】
2008160097.tif 000003
ここで示すｍは写真の倍率である。１／ ＮＧが１個の粒子の占める面積であるから、平均粒子径は円相当径の下記の（２）式により求めることができる。
【００３９】
【数２】
2008160097.tif 000004
【００４０】
次に、誘電体基板３の一方の主面を研削加工した後に、ＣＶＤ（Chemical Vapor Deposition）法やＰＶＤ（Physical Vapor Deposition）法などにより前述の炭化チタンやチタンなどからなる導電膜を形成し、この形成した膜をサンドブラスト法やエッチング法により所定の形状に成形し、所望の形状の電極４を形成する（ステップＳ２）。尚、電極４には電線９が適宜配線される。
【００４１】
次に、誘電体基板３の電極が設けられた主面と対向する主面にエアロゾルデポジション法を用いて多結晶体膜７を形成する（ステップＳ３）。尚、後述の図１１で説明をする突起部３２をさらに形成するようにしてもよい。
【００４２】
一方、切削加工などにより流路８を備えた基台２を作成し、エアロゾルデポジション法を用いて基台２の一方の主面に絶縁体膜５を形成する（ステップＳ４）。尚、エアロゾルデポジション法を用いて基台２の全面に絶縁体膜５を形成するようにすることもできる。
【００４３】
次に、図４に示すように、誘電体基板３の電極４が設けられた主面と、基台２の絶縁体膜５が設けられた主面と、を絶縁性接着剤を用いて接合する（ステップＳ５）。この際、電極４と電源１０ａ、電源１０ｂとが、電線９で接続できるように、基台２を貫通するようにして電線９を通しておく。絶縁性接着剤が硬化したものが接合層６となる。
【００４４】
図３は、静電チャックの製造方法の他の具体例を説明するためのフローチャートである。  図２で説明をしたものとは、多結晶体膜７の形成手順が異なる。すなわち、基台２と誘電体基板３の接合後に、エアロゾルデポジション法により誘電体基板３の上面（電極が設けられた主面と対向する主面）に多結晶体膜７を形成するようにする。尚、後述の図１１で説明をする突起部３２をさらに形成するようにしてもよい。その他の手順や内容は、図２で説明をしたものと同様のため説明は省略する。
【００４５】
ここで、エアロゾルデポジション法による多結晶体膜７、絶縁体膜５の形成を説明する。
【００４６】
図５は、エアロゾルデポジション法を実施することのできる処理装置の模式構成図である。
図５に示すように、処理装置７０には、形成室７５が設けられている。形成室７５の内部には、ノズル７６とＸ−Ｙステージ７７が設けられ、ノズル７６から噴射されるエアゾルが、Ｘ−Ｙステージ７７に載置、保持されている誘電体基板３または基台２の被処理面に当たるようになっている。ノズル７６の一端（供給口）にはエアロゾル搬送管７４の一端が接続され、エアロゾル搬送管７４の他端はエアロゾル発生器７３に接続されている。また、エアロゾル発生器７３とガスボンベ７１とがガス配管７２を介して接続されている。そして、形成室７５には真空ポンプ７９が接続されている。ここで、ノズル７６の開口寸法を例示するものとすれば、縦０．４〜１ｍｍ程度、横１０〜２０ｍｍ程度とすることができる。また、エアロゾル発生器７３に収納されている原料の微粒子（例えば、セラミック微粒子）の平均粒径は０．１〜５μｍ程度とすることができる。
【００４７】
次に、処理装置７０を用いた処理（エアロゾルデポジション法）について説明をする。
まず、真空ポンプ７９を稼動させて、形成室７５の内部を数Ｐａ〜数ｋＰａ程度とし、これを維持するようにする。
【００４８】
次に、ガスボンベ７１を開栓し、流量３〜２０Ｌ／ｍｉｎ程度の窒素ガスまたはヘリウムガスなどを、ガス配管７２を介してエアロゾル発生器７３に導入する。導入された窒素ガスまたはヘリウムガスなどと、予め収納されていた原料の微粒子（例えば、イットリア微粒子）とでエアロゾルが発生する。
【００４９】
発生したエアロゾルは、エアロゾル搬送管７４を介してノズル７６へと送られ、ノズル７６の開口部より誘電体基板３または基台２の被処理面に向けて高速で噴射される。このとき、原料の微粒子（例えば、イットリア微粒子）が誘電体基板３または基台２の被処理面に衝突し、微細断片粒子に破砕されるなどした後、瞬時に再結合して微細な結晶子の接合物として誘電体基板３または基台２の被処理面に多結晶体膜７または絶縁体膜５を形成する。
【００５０】
このようにして形成された多結晶体膜７または絶縁体膜５は、その平均結晶子径が原料の微粒子のそれに比べて極めて小さく、その径を５ｎｍ程度とすることも可能である。ここで、パーティクルとして通常問題とされるものの粒子径は０．３μｍ程度のため、結晶子が脱粒するようなことがあっても、半導体装置や液晶表示装置などの精密電子部品の品質に影響を与えるようなことはない。尚、半導体装置や液晶表示装置などの精密電子部品の微細化の程度に応じて平均結晶粒子径を選択することもできる。例えば、半導体装置の配線パターン幅がデザインルールで９０ｎｍの場合は平均結晶子径を７０ｎｍ未満とし、配線パターン幅がデザインルールで６５ｎｍの場合は平均結晶粒子径を５０ｎｍ未満とし、配線パターン幅がデザインルールで４５ｎｍの場合は平均結晶粒子径を３０ｎｍ未満とし、配線パターン幅がデザインルールで３２ｎｍの場合は平均結晶粒子径を２０ｎｍ未満とすることができる。
また、その結晶は実質的に結晶配向性がない場合が多く、脆性材料の結晶同士の界面にはガラス相からなる粒界層が実質的に存在しないので、プラズマ雰囲気に曝されても粒界層を起点とした侵食が進行することがなく、それに伴う脱粒をも抑制・低減することができる。
【００５１】
また、後述の図６で説明をするように、誘電体基板３に平均粒子径が２μｍ以下のセラミック焼結体を用いれば、長期的にプラズマに曝される事で、多結晶体膜７の一部が仮に侵食されることがあっても、誘電体基板３自体の耐プラズマ性が高く、また、大きなサイズの脱粒が起きることを抑制することもできるので、パーティクル汚染の低減と、静電チャックとしての安定的な耐プラズマ性や吸着脱離特性を維持することができる。
【００５２】
また、多結晶体膜７または絶縁体膜５の一部は基材表面に食い込むアンカー部となっているため、剥離しにくい強固な膜とすることができる。
【００５３】
また、イットリア微粒子を用いて多結晶体膜７または絶縁体膜５を形成するようにすれば、前述の効果とあいまってハロゲンガスプラズマに対する耐性を大幅に向上させることができる。
【００５４】
また、このようにして形成した膜は、緻密でありその厚さを極めて薄くしても電気絶縁の信頼性や耐プラズマ性を低下させることがない。そのため、絶縁体膜５の厚さを極めて薄くすることができるので、熱伝達性が向上し、被処理物の温度制御性と面内温度の均一性を大幅に向上させることができる。
【００５５】
次に、エアロゾルデポジション法により形成した膜の平均結晶子径の測定について説明をする。  
前述の処理装置７０を用いてイットリア多結晶体とアルミナ多結晶体の試料を作成した。具体的には、イットリア微粒子の平均粒径を０．４μｍとし、搬送ガスである高純度窒素ガスを流量７Ｌ／ｍｉｎで導入し、アルミニウム基板上に形成高さ４０μｍ、形成面積２０ｍｍ×２０ｍｍのイットリア多結晶体からなるイットリア膜（層状構造物）を形成した。同様にして、アルミナ微粒子の平均粒径を０．２μｍとし、搬送ガスである高純度窒素ガスを流量７Ｌ／ｍｉｎで導入し、アルミニウム基板上に形成高さ４０μｍ、形成面積２０ｍｍ×２０ｍｍのアルミナ多結晶体からなるアルミナ膜（層状構造物）を形成した。
【００５６】
このようにして形成したイットリア膜及びアルミナ膜の平均結晶子径を、Ｘ線回折（マックスサイエンス製／ＭＸＰ−１８、ＸＰＲＥＳＳ）を用いて、Ｓｃｈｅｒｒｅｒ法により測定・算出した。
【００５７】
その結果を表１に示す。表１から分かるように、エアロゾルデポジション法により形成したイットリア膜の平均結晶子径は１９．２ｎｍ、アルミナ膜の平均結晶子径も１６．０ｎｍと非常に小さな結晶から構成されていることが確認できた。
【００５８】
【表１】
2008160097.tif 000005
次に、エアロゾルデポジション法により形成した膜の耐プラズマ性の評価について説明をする。  
前述の処理装置７０を用いてイットリア多結晶体の試料を作成した。具体的には、イットリア微粒子の平均粒径を０．４μｍとし、搬送ガスである高純度窒素ガスを流量７Ｌ／ｍｉｎで導入し、石英基板上に形成高さ５μｍ、形成面積２０ｍｍ×２０ｍｍのイットリア多結晶体からなるイットリア膜（層状構造物）を形成した。
【００５９】
耐プラズマ性を評価する為に、石英基板上に形成したイットリア多結晶体（Ａ）、平均粒子径５〜５０μｍのアルミナ誘電体基板（Ｂ）、平均粒子径が２μｍ以下のアルミナ誘電体基板（Ｃ）の各試料を用意し、ＲＩＥ型エッチャー装置（日電アネルバ社製／ＤＥＡ−５０６）においてを、反応ガスとしてＣＦ４とＯ２（混合比率ＣＦ４（４０ｓｃｃｍ）＋O２（１０ｓｃｃｍ））を用い、真空度：３〜８Pa、マイクロ波出力を１ＫＷ（０．５５W ／ ｃｍ２）、周波数：１３．５６MHz、照射時間を３、５、６、８時間として、各試料をプラズマ雰囲気に曝した。
【００６０】
試料をプラズマ雰囲気に曝した後、表面粗さ形状測定器（東京精密社製／ＳＵＲＦＣＯＭ  １３０Ａ）を用いて試料表面の表面粗さ（Ｒａ）を評価した。その結果を図６に示す。
尚、評価はＪＩＳ規格（ＪＩＳ  Ｂ０６０１：２００１）に基づいて行った。
【００６１】
図６は、プラズマ照射時間と表面粗さの関係を説明するためのグラフ図である。  
図６から分かるように、平均粒子径が５〜５０μｍのアルミナ誘電体基板（Ｂ）の表面粗さは、プラズマ照射前が０．２μｍであったが、５時間のプラズマ照射後は０．５５μｍと約２．５倍の悪化をみた。尚、平均粒子径が５〜５０μｍのアルミナ誘電体基板は、プラズマ処理装置に備えられる静電チャックなどの部材として一般的に使用されているものである。
【００６２】
また、平均粒子径２μｍ以下のアルミナ誘電体基板（Ｃ）の表面粗さは、プラズマ照射前が０．０２μｍと表面状態が良好であったが、５時間の照射後に０．０６μｍと約３倍の悪化をみた。ただし、一般的に使用されている平均粒子径が５〜５０μｍのアルミナ誘電体基板（Ｂ）よりは、耐プラズマ性が高く、また、粒子径のサイズも小さいので、大きなサイズの脱粒が起きることを抑制することができる。そのため、パーティクル汚染の低減と、安定的な耐プラズマ性や吸着脱離特性を維持することができる。
【００６３】
しかしながら、エアロゾルデポジション法により形成した膜であるイットリア多結晶体（Ａ）は、６時間のプラズマ照射前後でも０．０２μｍから０．０２７μｍとほとんど変化が無く、ハロゲンガスプラズマに対する耐性がさらに優れていることが確認できた。また、前述したように、粒子径のサイズが極めて小さいため、仮に脱粒が起きてもパーティクル汚染が問題となるようなこともない。
【００６４】
次に、耐プラズマ性の評価としてプラズマ照射前後の表面状態を観察した。  
試料としては、前述の石英基板上に形成したイットリア多結晶体（Ａ）、高純度アルミナ焼結体、イットリア焼結体（ＨＩＰ処理品）を用いた。そして、これらの試料を同時にハロゲンガスプラズマ環境下に曝し、プラズマ照射前後の表面状態を走査型電子顕微鏡（日立製作所製／Ｓ−４１００）で観察した。その観察結果を図７〜図９に示す。
【００６５】
図７は、プラズマ照射前後のイットリア多結晶体（Ａ）の表面状態を表す顕微鏡写真である。図７（ａ）はプラズマ照射前、図７（ｂ）はプラズマ照射後の表面状態を表す顕微鏡写真である。  
図８は、プラズマ照射前後の高純度アルミナ焼結体の表面状態を表す顕微鏡写真である。図８（ａ）はプラズマ照射前、図８（ｂ）はプラズマ照射後の表面状態を表す顕微鏡写真である。  
図９は、プラズマ照射前後のイットリア焼結体（ＨＩＰ処理品）の表面状態を表す顕微鏡写真である。図９（ａ）はプラズマ照射前、図９（ｂ）はプラズマ照射後の表面状態を表す顕微鏡写真である。
【００６６】
プラズマ照射前においては、図７（ａ）、図８（ａ）、図９（ａ）から分かるように、高純度アルミナ焼結体やイットリア焼結体（ＨＩＰ処理品）の表面には数μｍのポアが観察されるが、エアロゾルデポジション法により形成したイットリア多結晶体（Ａ）の表面にはこのようなポアは観察されない。これは、エアロゾルデポジション法により形成した膜の表面が平滑であることを示し、この平滑さがプラズマ照射による侵食と脱粒の抑制・低減に寄与することをも意味する。また、形成された膜が緻密であることをも示している。
【００６７】
プラズマ照射後においては、図７（ｂ）、図８（ｂ）、図９（ｂ）から分かるように、高純度アルミナ焼結体やイットリア焼結体（ＨＩＰ処理品）の表面には、プラズマ照射前より大きさが大きく、また数も多いポアが観察される。これは、プラズマ照射により表面の侵食と脱粒が起こったことを意味している。これに比べ、エアロゾルデポジション法により形成したイットリア多結晶体（Ａ）の表面は、プラズマ照射後もほとんど変わらずポアも観察されない。
【００６８】
次に、エアロゾルデポジション法により形成した膜の結晶構造を観察した。  
まず、前述の処理装置７０を用いてアルミナ多結晶体の試料を作成した。具体的には、アルミナ微粒子の平均粒径を０．２μｍとし、搬送ガスである高純度窒素ガスを流量７Ｌ／ｍｉｎで導入し、アルミニウム基板上に形成高さ４０μｍ、形成面積２０ｍｍ×２０ｍｍのアルミナ多結晶体からなるアルミナ膜（層状構造物）を形成した。
【００６９】
次に、この試料の膜の断面の結晶構造観察を透過型電子顕微鏡（日立製作所製／Ｈ−９０００ＵＨＲ）により行った。その観察結果を図１０に示す。  
図１０は、エアロゾルデポジション法により形成したアルミナ多結晶体膜断面の顕微鏡写真である。  
図１０から分かるように、エアロゾルデポジション法により形成したアルミナ多結晶体では、結晶同士の界面にガラス相からなる粒界層が実質的に存在せず、数ｎｍ〜数十ｎｍの結晶子からなる構造となっていることが確認できた。尚、説明の便宜上、アルミナ多結晶体で説明をしたが、エアロゾルデポジション法により形成した他の膜（例えば、イットリア多結晶体）でも同様のことがいえる。
【００７０】
このように、結晶同士の界面にガラス相からなる粒界層が実質的に存在しなければ、プラズマ雰囲気に曝されても粒界層を起点とした侵食が進行することがなく、それに伴う脱粒も抑制・低減することができる。
【００７１】
図１１は、本発明の第２の実施の形態に係る静電チャックを説明するための模式図である。  
図１で説明をしたものと同様の部分には同じ符号を付し説明は省略する。
【００７２】
図１１に示すように、静電チャック３０には誘電体基板３が設けられ、一方の主面（載置面側）にはエアロゾルデポジション法により脆性材料からなる多結晶体膜７が形成されている。そして、さらに多結晶体膜７の上面（載置面側）にはエアロゾルデポジション法により脆性材料からなる突起部３２が形成されている。この突起部３２の上面が、半導体ウェーハ等の被処理物の載置面となる。
【００７３】
また、静電チャック３０の中心を貫通するように貫通孔３１が設けられている。貫通孔３１の一端は多結晶体膜７の上面に開口し、他端は図示しない圧力制御手段や流量制御手段を介して、これも図示しないガス供給手段と接続されている。図示しないガス供給手段はヘリウムガスまたはアルゴンガスなどを供給するためのものであり、突起部３２により形成される溝部３２ａが供給されたガスの通路となる。溝部３２ａ同士はそれぞれ連通し、供給されたガスが全体にいきわたるようになっている。
【００７４】
図示しないガス供給手段から供給されたガス（例えば、ヘリウムガス）は、図示しない圧力制御手段や流量制御手段により圧力や流量が調整された後、貫通孔３１を通って溝部３２ａに導入される。導入されたガスは溝部３２ａを通り、多結晶体膜７の上面全体にいきわたる。そして、導入されたガスは突起部３２と被処理物との間にも導かれ、互いの熱伝導率を著しく高めることから、基台２の温度を被処理物に効果的に伝えることができる。
【００７５】
本実施の形態に係る静電チャック３０では、前述したように絶縁体膜５や多結晶体膜７の厚さが極めて薄い、そのため熱伝達性がさらに向上し、被処理物の温度制御性と面内温度の均一性を大幅に向上させることができる。
【００７６】
図１２は、本発明の実施の形態に係る静電チャックを備えた基板処理装置を説明するための模式図である。  
基板処理装置１００は、処理容器１０１、上部電極１１０、本発明にかかる静電チャック１を備えている。処理容器１０１の天井には処理ガスを内部に導入するための処理ガス導入口１０２が設けられ、その底板には内部を減圧排気するための排気口１０３が設けられている。また、上部電極１１０、静電チャック１には高周波電源１０４が接続され、上部電極１１０と静電チャック１より構成される一対の電極が、互いに所定の間隔を隔てて平行に対峙するようになっている。このように構成される基板処理装置１００において、上部電極１１０と静電チャック１に高周波電圧が印加されると、高周波放電が起こり処理容器１０１内に導入された処理ガスがプラズマにより励起、活性化されて、被処理物Ｗが処理されることになる。尚、被処理物Ｗとしては半導体基板（ウェーハ）を例示することができるが、これに限定されるわけではなく、例えば、液晶表示装置に用いられるガラス基板等であってもよい。
【００７７】
基板処理装置１００のような構成の装置は、一般に平行平板型ＲＩＥ（Reactive Ion Etching）装置と呼ばれるが、本発明にかかる静電チャックはこの装置への適用に限定されるわけではない。例えば、ＥＣＲ(Electron Cyclotron Resonance) エッチング装置、誘電結合プラズマ処理装置、ヘリコン波プラズマ処理装置、プラズマ分離型プラズマ処理装置、表面波プラズマ処理装置、プラズマＣＶＤ（Chemical Vapor Deposition )装置などのいわゆる減圧処理装置に広く適応することができるし、露光装置や検査装置のように大気圧下で処理や検査が行われる基板処理装置に広く適用することもできる。ただし、本発明にかかる静電チャックの有する高い耐プラズマ性を考慮するとプラズマ処理装置に適用させることが好ましい。尚、これらの装置の構成の内、本発明にかかる静電チャック以外の部分には公知の構成を適用することができるので、その説明は省略する。
【００７８】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。
【００７９】
例えば、説明の便宜上、クーロン型静電チャックとジョンセン−ラーベック型静電チャックを説明したが、吸着面上に不均一電界を形成させることにより絶縁体である被処理物の一部を分極させ、そのとき発生する電界強度の強い方向へ引き寄せられる力（グラジエント力）を利用する静電チャックであってもよい。
【００８０】
また、静電チャックや基板処理装置などの各要素の形状、寸法、材質、成分比、配置なども、例示したものに限定されるわけではなく、適宜変更を加えたものも本発明の特徴を備えている限り本発明の範囲に包含される。  
また、前述した各具体例が備える各要素は、可能な限りにおいて組み合わせることができ、これらを組み合わせたものも本発明の特徴を含む限り本発明の範囲に包含される。
【００８１】
本発明者は検討の結果、誘電体基板３の主面のうち、後述するエアロゾルデポジション法により多結晶体膜７が形成される側の面の表面粗さをＲａ０．１μm以下とすれば、多結晶体膜７の形成が良好に行え、かつポア（開気孔）の残存を抑制することができるとの知見を得た。さらには表面粗さをＲａ０．０３μm以下とすることで多結晶体膜７の密着力が向上し、誘電体基板３の主面の境界（端部）まで多結晶体膜７を形成させた場合にその剥離を十分に抑えるができることを確認した。表面粗さがＲａ０．１μmを越える場合は、多結晶体膜７の剥離原因となったり、表面に誘電体基板３由来のポアが散在する状態であった。また表面粗さＲａ０．１μm以下の誘電体基板上３にエアロゾルデポジション法により多結晶体膜７を形成させた場合、これらの界面の表面粗さ（凹凸）はこの方法独特のアンカー形成により大きくなることがわかっているが、このとき、多結晶体膜７を溶解させて誘電体基板３をむき出しにしてその表面粗さを測定した結果Ｒａ０．２μm以下の値を示した。あわせてこの多結晶体膜の剥離強度は十分実用的であることがわかった。
【００８２】
（実施例１）
誘電体基板の表面粗さと製膜性の関係について調査した。基材表面の表面粗さＲａ（算術平均粗さ）、Ｒｚ（最大高さ粗さ）および基板表面と膜の界面（アンカー部）の表面粗さＲａ、Ｒｚは触針式の表面粗さ形状測定機（ＳＵＲＦＣＯＭ  １３０Ａ／東京精密製）を用いて５点以上測定し、その平均値を算出した。測定時の評価長さ、カットオフ値はＪＩＳ規格に準じた。
【００８３】
また、以下の（表２）は、初期（イットリア膜形成前）の基板の表面粗さと製膜性との関係を示す表である。尚、（表２）において、○は製膜性良好、△は製膜はされたが膜特性が劣、×は製膜できなかった。ことを表す。この（表２）から、基板の表面粗さによって製膜性が異なることが分かる。
【００８４】
【表２】
2008160097.tif 000006
【００８５】
（実施例２）
誘電体基板と多結晶体膜との界面の表面粗さについて調査した。表３はアルミナ焼結体の基板の初期（イットリア膜形成前）の表面粗さ（Ｒａ）、（Ｒｚ）とイットリア膜形成後にイットリア膜を溶解させて除去し、基板と膜の界面（アンカー部）の表面粗さ（Ｒａ）、（Ｒｚ）を測った結果を示す表である。
【００８６】
測定は東京精密社製の表面形状測定機（Ｓｕｒｆｃｏｍ  １３０Ａ）を用いて評価長さ
０．４ｍｍ、基準長さ０．０８ｍｍの条件下で６点測定した。この基板に対し、エアロゾ
ルデポジション法を用いて、酸化イットリウム膜を膜厚４μｍで形成した。その後、酸化
イットリウム膜を選択的に酸水溶液で除去し、酸化イットリウム膜とアルミナの界面（ア
ンカー部）を露出させ、この表面粗さを上述と同条件で６点測定した。
【００８７】
【表３】
2008160097.tif 000007
【図面の簡単な説明】
【００８８】
【図１】本発明の第１の実施の形態に係る静電チャックを説明するための模式図である。
【図２】静電チャックの製造方法を説明するためのフローチャートである。
【図３】静電チャックの製造方法の他の具体例を説明するためのフローチャートである。
【図４】基台と誘電体基板の接合を説明するための模式図である。
【図５】エアロゾルデポジション法を実施することのできる処理装置の模式構成図である。
【図６】プラズマ照射時間と表面粗さの関係を説明するためのグラフ図である。
【図７】プラズマ照射前後のイットリア多結晶体の表面状態を表す顕微鏡写真である。
【図８】プラズマ照射前後の高純度アルミナ焼結体の表面状態を表す顕微鏡写真である。
【図９】プラズマ照射前後のイットリア焼結体（ＨＩＰ処理品）の表面状態を表す顕微鏡写真である。
【図１０】エアロゾルデポジション法により形成したアルミナ多結晶体膜断面の顕微鏡写真である。
【図１１】本発明の第２の実施の形態に係る静電チャックを説明するための模式図である。
【図１２】本発明の実施の形態に係る静電チャックを備えた基板処理装置を説明するための模式図である。
【符号の説明】
【００８９】
１ 静電チャック、  ２ 基台、  ３ 誘電体基板、  ４ 電極、  ５ 絶縁体膜、  ６ 接
合層、  ７ 多結晶体膜、  ８ 流路、  ９ 電線、 １０ａ、１０ｂ 電源、 ３０ 静電チ
ャック、 ３１ 貫通孔、 ３２ 突起部、 ３２ａ 溝部、 ７０ 処理装置、 ７１ ガスボン
ベ、 ７２ ガス配管、 ７３ エアロゾル発生器、 ７４ エアロゾル搬送管、 ７５ 形成室
、 ７６ ノズル、 ７７ ステージ、 ７９ 真空ポンプ、１００ 基板処理装置、１０００ 
ガス、１０１ 処理容器、１０２ 処理ガス導入口、１０３ 排気口、１０４ 高周波電源、
１１０ 上部電極    
【図１】
2008160097.tif 000008
【図２】
2008160097.tif 000009
【図３】
2008160097.tif 000010
【図４】
2008160097.tif 000011
【図５】
2008160097.tif 000012
【図６】
2008160097.tif 000013
【図７】
2008160097.tif 000014
【図８】
2008160097.tif 000015
【図９】
2008160097.tif 000016
【図１０】
2008160097.tif 000017
【図１１】
2008160097.tif 000018
【図１２】
2008160097.tif 000019